(57)【要約】  本発明は、レンズを製造する方法に関し、特に、少なくとも１つのレンズ面（１４）に、詳細には回折微細構造部（１８）を有する眼鏡レンズを製造する方法に関する。このために、表面に微細構造部（１８）を有する薄い構造部保持層（２０）が、まず、使用できるようになる。その後、レンズ本体（１２）が、構造部保持層（２０）の微細構造部（１８）に対して、注入成形される。
2015537246.tif 000002
【特許請求の範囲】
【請求項１】
少なくとも１つのレンズ面に、微細構造部を有するレンズを製造する方法であって、
−表面に微細構造部を有する構造部キャリア保持層を準備することと、
−前記構造部保持層の前記微細構造部に対して、レンズ本体を注入成形することとを含む、
方法。
【請求項２】
前記構造部キャリア保持層が、約１ｍｍ以下、好ましくは約０．５ｍｍ以下、最も好ましくは約０．２５ｍｍ以下の最大厚さで設けられる、請求項１に記載の方法。
【請求項３】
前記構造部キャリア保持層が、前記レンズ本体の厚さよりも小さい厚さを有する、請求項１又は２に記載の方法。
【請求項４】
前記構造部キャリア保持層が、前記レンズ本体の屈折率とは異なる屈折率を有する、請求項１〜３のいずれか一項に記載の方法。
【請求項５】
前記構造部キャリア保持層を準備することが、対応して微細構造化された注入成形モールド表面を有する注入成形モールドにより、前記構造部キャリア保持層を注入成形することを含む、請求項１〜４のいずれか一項に記載の方法。
【請求項６】
前記構造部キャリア保持層を準備することが、前記構造部キャリア保持層がパンチに付着するように、対応して微細構造化された前記パンチが浸漬槽に入れられる浸漬処理を含む、請求項１〜５のいずれか一項に記載の方法。
【請求項７】
前記構造部キャリア保持層を準備することが、微細構造化された基板上に前記構造部キャリア保持層をへら絞りすること及び／もしくはスパッタリングすること、並びに／又は、蒸着により、微細構造化された基板をコーティングすることを含む、請求項１〜６のいずれか一項に記載の方法。
【請求項８】
前記構造部キャリア保持層を準備することが、エンボス加工及び／もしくは穿孔により、並びに／又は材料除去加工方法により、並びに／又はレーザアブレーションにより、前記微細構造部を形成することを含む、請求項１〜７のいずれか一項に記載の方法。
【請求項９】
前記微細構造部を形成するために、前記構造部キャリア保持層が、前記微細構造部から離れた方を向いている面が、支持基板に接した状態で配置され、前記支持基板が、前記構造部キャリア保持層と共に、前記レンズ本体を注入成形するための注入成形シェルモールドとして使用される、請求項１〜８のいずれか一項に記載の方法。
【請求項１０】
前記レンズ本体の前記注入成形後に、前記構造部キャリア保持層から前記支持基板を取り外すことを含み、一方で、前記構造部キャリア保持層が、前記レンズ本体に留まる、請求項９に記載の方法。
【請求項１１】
前記レンズ本体の前記注入成形後に、前記微細構造部から離れた方を向いている、前記構造部キャリア保持層の前記表面を機械加工することを含む、請求項１〜１０のいずれか一項に記載の方法。
【発明の詳細な説明】
【技術分野】
【０００１】
本発明は、レンズを製造する方法に関し、特に、少なくとも１つのレンズ面に特に回折微細構造部を有する眼鏡レンズを製造する方法に関する。
【背景技術】
【０００２】
回折光学素子は、少なくとも１つの表面又は境界面での、屈折効果及び回折効果の組み合わせを利用することが多い。このようにして、高機能密度を有する複雑な光学素子においてさえも、比較的少数のレンズ要素を用いて、非常に良好な画質を得ることができる。主に、単一のレンズのみが使用される応用において、屈折効果及び回折効果の組み合わせにより、結像誤差を減少させることができる。そうでなければ、結像誤差は、複層レンズ、又は屈折率勾配を有するレンズによってのみ、抑制され得る。特に、分散材から構成される眼鏡レンズのようなレンズに関して、回折微細構造部が、レンズの色誤差によって生じる、例えばカラーフリンジを減少させるために、レンズの表面で使用されることがある。カラーフリンジを補正するための、回折構造部に関する設計例のいくつかが、例えば、独国特許出願公開第１０２０１００５１６２７号明細書、独国特許出願公開第１０２０１００５１６３７号明細書、独国特許出願公開第１０２０１００５１６４５号明細書、及び独国特許出願公開第１０２０１００５１７６２号明細書により知られている。
【先行技術文献】
【特許文献】
【０００３】
【特許文献１】独国特許出願公開第１０２０１００５１６２７号明細書
【特許文献２】独国特許出願公開第１０２０１００５１６３７号明細書
【特許文献３】独国特許出願公開第１０２０１００５１６４５号明細書
【特許文献４】独国特許出願公開第１０２０１００５１７６２号明細書
【発明の概要】
【発明が解決しようとする課題】
【０００４】
しかしながら、回折構造部を使用する場合の課題の１つは、回折構造部の製造が、非常に複雑なことである。特に、回転対称の構造部を製造するために、材料除去加工方法（例えば、ダイヤモンド切削）が確立されている。製造すべきレンズが、直接加工されてもよい。又は、注入成形モールドもしくはパンチが、レンズ表面の、製造すべき微細構造部の凹部を、その内部に形成するために加工される。その後、この微細構造部は、レンズを注入成形することにより、又は穿孔及び／もしくはエンボス加工により、レンズ面のそれぞれに複製される。
【０００５】
しかしながら、レンズの材料によっては、すべての作り方を常に利用できる訳ではない。例えば、熱硬化性材料（例えば、Ｐｅｒｆａｌｉｔ  １．６７）が、レンズ、特に眼鏡レンズの基材として、一般的に利用されている。しかしながら、この種のポリマーは、多くの場合、次に（熱）変形させることができない。また、加工又はリソグラフィ処理を次に行うことが、ほとんど不可能であることが多く、又は、可能であっても、不満足な構造部品質しか得られないか、もしくはかなりの労力を要する。したがって、多くの場合、レンズ、特に眼鏡レンズを注入成形する過程で、微細構造部をボリューム材料に組み込むことが有効であり、又は、唯一の技術的に合理性を有する可能性でさえある。このために、最初は液体の（又は粘性の）ボリューム材料が、（例えば、モノマーの重合により）硬化されなければならない。その後、微細構造化された注入成形モールドは、次のレンズを製造するために使用され得る。
【課題を解決するための手段】
【０００６】
レンズの製造、特に、少なくとも１つのレンズ面に特に回折微細構造部を有する眼鏡レンズの製造を簡略化することが、本発明の目的である。この目的は、請求項１に開示される特徴を有する方法によって達成される。好ましい実施形態が、従属請求項の主題である。
【０００７】
したがって、本発明は、レンズ、特に、少なくとも１つのレンズ面に微細構造部を有する眼鏡レンズを製造する方法を提供する。微細構造部は、好ましくは眼鏡レンズのカラーフリンジ補正のために、詳細には、可視光用の回折格子としての役割を果たす。眼鏡レンズの場合、微細構造部が、眼鏡レンズの前面に設けられることが特に好ましい。本発明によれば、まず、表面に微細構造部を有する（構造部保持フィルムとも表される）構造部保持層が設けられる。この微細構造部は、詳細には、レンズ表面、又はレンズ内の、形成すべき微細構造部の凹部に該当する。レンズ本体、詳細には、実際に製造すべきレンズ、又は、後にさらに処理され実際のレンズを形成するレンズブランクが、その後、構造部保持層の微細構造部において、注入成形される。
【０００８】
構造部保持層は、少なくともレンズ、又はレンズ本体が硬化するまで、レンズ、又はレンズ本体に留まることができる。レンズ本体の注入成形中、構造部保持層は、微細構造部から離れた方を向いている面が、支持基板に接した状態で、配置され得る。したがって、支持基板は、構造部保持層と共に、レンズ本体を注入成形するための、注入成形モールドとしての役割を果たす。ここで、支持基板は、好ましくは支持基板より薄い、非常に柔らかい構造部保持層を支持するために特に役立つ。したがって、構造部保持層は、支持基板よりも、厚さが小さく、及び／又は、支持基板よりも材料強度が低いか、もしくは材料硬度が低いことが好ましい。
【０００９】
概して、構造部保持層は、支持基板と共に、レンズ用の注入成形モールドとして使用されることが好ましい。構造部保持層は、例えば、モールド内での注入成形、浸漬成形、へら絞り、スパッタリング、又はエンボス加工により、従来の固形の注入成形モールドよりもかなり容易に、したがってまた、コストに対する効果もより高く、詳細には微細構造化された状態に、製造され得る。このために、詳細には、モールド内での注入成形により、並びに／又は浸漬成形、及び／もしくはへら絞り、及び／もしくはスパッタリング、もしくは蒸着によるコーティングにより、並びに／又は形成もしくはエンボス加工により、容易に微細構造化できるそのような材料が、使用され得る。構造部保持層を微細構造化するために必要な工具は、製造が比較的複雑で、そのためコストがかかることがあるが、このような工具は、構造部保持層を比較的容易に製造した後、さらなる製造工程において再度使用することができる。
【００１０】
したがって、これらの工具のサイクルタイムは、レンズを注入成形するための、同様に高価な恐れがある従来の注入成形モールドと比較して、どの場合にも比較的短い。従来の注入成形モールドは、レンズが硬化するまで、製造すべきレンズに留まらなければならない。この処理には、通常、数時間から数日かかることがあり、従来の微細構造化された注入成形モールドの、これに応じた長いサイクルタイムが必要である。
【００１１】
対照的に、本発明による方法の構造部保持層は、少なくとも製造すべきレンズが硬化するまで、より高価な工具を固定しておくことなく、レンズ本体に留まることができる。微細構造化されていない支持基板が使用され、レンズ本体が硬化するまで、製造すべきレンズの表面に同様に留まる場合であっても、微細構造部を有さない支持基板は、コストに対する効果が非常に高く製造でき、したがって、より大量に製造できるため、この支持基板により、従来の方法に対して、コストがかなり減少する。構造部保持層は同様に、従来の微細構造化された注入成形モールドと比較して、コストに対する効果が非常に高く、廃棄される場合さえあり、又は数回の注入成形サイクルを経た後、摩耗する場合もある。どの場合にも、構造部保持層を一回のみ使用し、その後に構造部保持層を処分することも可能であろう。損傷又は汚染から微細構造部を保護するために、少なくともレンズの次の加工中、又は、後に使用する間にさえも、構造部保持層が、保護層としてレンズの表面に留まることが特に好ましい。その寸法（通常軸方向に０．３μｍ〜５μｍ、側面方向に１μｍ〜５００μｍ）により、上記の微細構造部は、汚染、又は引っ掻き傷を受けやすい。後者は、構造部が比較的軟質の有機材料の表面に設けられた場合に、特に当てはまる。したがって、製造中も、この構造部を完成品（レンズ）の中に保護することが有効である。
【００１２】
詳細には、構造部保持層を支持するための支持基板が、レンズ本体の注入成形中に使用される場合、本方法は、好ましくは注入成形後、詳細には少なくともレンズ本体の部分硬化後に、構造部保持層から支持基板を取り除くことを含み、一方で、構造部保持層は、レンズ本体の表面に留まる。
【００１３】
構造部保持層は、最大厚さが約１ｍｍ以下であることが好ましく、約０．５ｍｍ以下であることが特に好ましく、約０．２５ｍｍ以下であることが最も好ましい。構造部保持層は、層厚が、実質的に一定であることが特に好ましい。他の好ましい実施形態において、厚さが数十マイクロメートル（例えば、約２０μｍ〜４０μｍ）である、さらに薄い層が使用され得る。この層は、詳細には、例えば、スピンコーティング、又は浸漬成形等の方法によって製造され得る。
【００１４】
特に好ましい実施形態において、構造部保持層は、（最大）厚さが、レンズ本体の（最小）厚さより小さい。構造部保持層が、（従来の）注入成形モールドを利用して、注入成形によって製造される場合であっても、構造部保持層は、厚みが小さいため、製造すべきレンズの厚さを有するレンズ、又はレンズ本体の厚さを有するレンズより、かなり速く硬化する。したがって、コストがかかる（従来の）注入成形モールドのサイクルタイムが、非常に短いままである。その上、構造部保持層を製造するための他の処理がまた、後に説明されるように、本発明で使用され得る。この処理により、微細構造化された工具のサイクルタイムを、さらに減少させることができる。
【００１５】
好ましい実施形態において、構造部保持層は、レンズ本体の屈折率とは異なる屈折率を有する。この形態において、構造部保持層は、保護層として、レンズ本体に留まることができ、（詳細には、回折格子の形態の）微細構造部が、レンズ製造の次の処理工程によって損傷したり、又はこれらの処理中に汚染したりすることを防ぐことができる。屈折率の違いにより、微細構造部は、光学的に有効なままである。詳細には、微細構造部は、（詳細には、可視光に対する）回折格子として作用することができる。
【００１６】
構造部保持層には、特に、例えば、構造部保持層を有するレンズを、眼鏡レンズとして使用できるように、十分な光透過性が付与される。この場合、構造部保持層は、眼鏡レンズの表面に、保護層として留まることが好ましい。これにより、構造部保持層はまた、眼鏡店での次の作業工程（例えば、眼鏡レンズの縁付け）の間、並びに完成した眼鏡を着用する際、損傷及び汚染から微細構造部を保護することができる。
【００１７】
微細構造部から離れた方を向いている、構造部保持層の片面に、構造部保持層は、おおむね平滑な表面を有することが好ましい。この表面は、詳細には微細構造部の輪郭に沿っておらず、単に、製造すべきレンズ、特に眼鏡レンズの全体的な湾曲に沿っている。したがって、構造部保持層の、この実質的に平滑な表面は、損傷又は汚染にほとんど影響されない。その上、これにより、微細構造部の平坦でない表面には（容易に）設けられない可能性があるか、又は層の効果に悪影響を与える可能性があるさらなる層（例えば、反射防止層、トップコーティング、ハードコーティング）を、容易に設ける見込みが生じる。
【００１８】
構造部保持層が、保護層としてレンズに留まる場合、構造部保持層、及び構造部保持層の光学的特性−詳細には屈折率−は、微細構造部の設計中に、既に考慮されている。構造部保持層の屈折率と、（可視光用の）レンズ本体の屈折率との差は、少なくとも約０．０５であることが好ましく、少なくとも約０．１であることが好ましく、少なくとも約０．１５であることがより好ましく、少なくとも約０．２であることが最も好ましい。したがって、例えば、構造部保持層は、屈折率が約１．５である一方で、レンズ本体は、屈折率が約１．６であるという場合がある。別の例では、構造部保持層は、屈折率が約１．６である一方で、レンズ本体の屈折率は、約１．６７であるという場合がある。より大きな屈折率の差を得るために、構造部保持層は、屈折率が約１．５である一方で、レンズ本体は、例えば、屈折率が１．６７であってもよい。さらに大きな屈折率の差を得るために、レンズ本体に対する約１．７４の屈折率と、構造部保持層に対する約１．５の屈折率との、例示的な組み合わせも可能である。
【００１９】
また、構造部保持層の材料が、光の可視範囲において、光学的に澄んでおり、かつ、−逆を望んでいない限り−均一に透明であれば好ましい。さらなるハードコーティングを塗布することができるため、構造部保持層自体は、特別硬質でなくてもよい。しかしながら、構造部保持層は、それでもやはり、さらなる処理に対する、十分な接着力、及び耐摩耗性を確実に有することが好ましい。構造部保持層の硬度が低いと、微細構造部の製造の簡略化が促進される。材料強度は、微細構造部を損傷することなく、レンズ本体を注入成形することができるように、十分に高くなければならない。
【００２０】
（例えば、フォトクロミックを有する／有さないＴｒａｎｓｓｈａｄｅを使用する場合）硬度が高い必要はないが、好ましい実施形態（例えば、ＴＳ５６Ｔを使用する場合）においては、保持層はまた、ハードコーティングとなる。
【００２１】
構造部保持層は、レンズ本体の方を向いている表面において、微細構造部の輪郭に沿っているが、この微細構造部は、レンズ本体から離れた方を向いている構造部保持層の面には再現されないことが好ましい。レンズ本体から離れた方を向いている構造部保持層の表面は、構造部保持層が、製造すべきレンズの対応する表面（したがって、例えば、球面、非球面であるが回転対称な表面、又は自由形状の表面）の形状に、構造部を再現することなく、実質的に（特に好ましくは等距離に）沿う幾何学的形状を有することが好ましい。また、微細構造部から離れた方を向いている面においては、平滑な構造部保持層、又は特別な要求（例えば、次の層の接着を向上させるための、規定された粗さ）を満たす構造部保持層が好ましい。
【００２２】
層の厚さは、使用される光の波長より大きくなるように選択されることが好ましい。しかしながら、他の（光学的な）効果が、（例えば、効果的な屈折率を生み出す）微細構造部によって得られるべき場合には、厚みは、これらの要求に従って設計され得る。構造部保持層は、厚さが、少なくとも約５μｍであることが特に好ましく、少なくとも約２０μｍであることが好ましく、少なくとも約１００μｍであることが特に好ましく、少なくとも約２００μｍであることが最も好ましい。したがって、特に、構造部保持層内の干渉現象（主にファブリペロー干渉）が、効果的に抑制されるか、又は防止される。このことは、これらの層厚では、一般的な周囲光の通常のコヒーレンス長が、（少なくとも部分的に）層厚よりも短くなり、その結果として、干渉効果が、無視できるほどになるという事実によって説明できる。厚みを指定する場合、材料の安定性、並びに処理に関連する状況を考慮しなければならない。この結果、厚みが、５００μｍまで、又は、さらに１ｍｍ超といった、非常に大きなものとなる可能性がある。
【００２３】
既に述べたように、構造部保持層を準備することは、対応して微細構造化された注入成形モールド表面を有する注入成形モールドにより、構造部保持層を注入成形することを含むことが好ましい。したがって、構造部保持層は、２つの注入成形モールド間で、注入成形されることが好ましい。２つの注入成形モールドのうち１つは、構造部を有する。この方法の利点は、この方法により、幾何学的形状を、非常に正確に制御することが可能になることである。構造部保持層の厚みが十分に小さい場合、構造部保持層は、厚みのあるレンズより、かなり速く硬化する。このため、微細構造化された注入成形モールド表面を有する注入成形モールドの部分は、より早くに、再度使用できる。したがって、この結果、レンズのための従来の注入成形方法における、一般的な場合よりも、サイクルタイムがかなり短くなる。
【００２４】
潜在的に繊細な構造部保持層（フィルム）を保護するために、好ましい一実施形態において、構造部から離れた方を向いている構造部保持層の面に配置された注入成形モールドは、上述の支持基板として、構造部保持層の表面に留まる。その後、注入成形型（即ち支持基板）と、構造部保持フィルム（構造部保持層）とから作られるパケット（ｐａｃｋｅｔ）は、ボリューム材料（レンズ本体）を注入成形するための注入成形モールドとして使用される。十分な安定性（又は厚さ）がある場合、構造部保持フィルムを、直接注入成形モールドとして、使用することもできる。
【００２５】
微細構造部を有する上述の注入成形モールドパケットから、及び、微細構造部から離れた方を向いている、製造すべきレンズの面の形状、又は製造すべきブランクの面の形状を再現する、従来の注入成形モールドから、注入成形パケットが作製されることが好ましい。その後、最初は液体のボリューム材料が、注入成形パケット、又は注入成形に適した装置に導入され、（例えば、モノマーの重合によって）硬化される。
【００２６】
硬化処理中の気泡の発生を避けるためには、ボリューム材料の注入成形パケットを、硬化中、水平位置に保つことが有効である場合がある。
【００２７】
さらに好ましい実施形態において、構造部保持層を準備することは、構造部保持層がパンチに付着するように、対応して微細構造化されたパンチが浸漬槽に入れられる浸漬処理を含む。さらに好ましい実施形態において、構造部保持層を準備することは、微細構造化された基板上に構造部保持層をへら絞り(spinning)すること及び／もしくはスパッタリングすること、並びに／又は、蒸着により、微細構造化された基板をコーティングすることを含む。構造部保持層の注入成形方法と同様に、構造部保持層は、詳細には、構造部保持層の厚みが十分に小さい場合に、厚みのあるレンズより、かなり速く硬化し得る。この結果、対応する微細構造化された工具（パンチ又は基板）のサイクルタイムが、その分短くなる。
【００２８】
さらに好ましい実施形態において、構造部保持層を準備することは、成形、詳細にはエンボス加工、及び／もしくは穿孔により、並びに／又は材料除去加工処理（例えば、ダイヤモンド切削）により、並びに／又はレーザアブレーションにより、並びに／又は射出成形により、微細構造部を形成することを含む。構造部保持層の硬度、又は材料強度に関して出される要求が、従来の微細構造化された注入成形モールドに関して出される要求より、全く厳しくないため、構造部保持層のための、十分に形成可能な材料を用いて、構造部保持層は、特にエンボス加工、射出成形、又は穿孔により、かなり容易に、かつコストに対する効果を高く、製造され得る。成形はまた、詳細には、熱により補助され得る。レーザ技術を利用する加工の場合（例えば、レーザアブレーション）には、構造部は、第２の処理において、平滑にされ得る。これは、レーザシステムによる溶融によって行われることが好ましい。
【００２９】
特に、構造部保持層が、保護層として、レンズ本体に留まる場合、本方法は、好ましくは注入成形後、詳細には、少なくともレンズ本体の部分硬化後に、微細構造部から離れた方を向いている構造部保持層の表面を機械加工（例えば、研削、研磨、粗面化）することを含む。
【００３０】
一態様において、本発明は、詳細には、構造部（例えば、回折微細構造部）が、製造すべきレンズのボリューム材料内に直接注入成形されず、その代わり、まず、スピーシ保持層（構造化された支持層）内に、凹部として注入成形され、ボリューム材料（レンズ本体）が、この層に面して、第２の工程で注入成形される際の、長いサイクルタイムに関する問題を解決する。構造部保持層が、特に、別個の材料システムを有するため、又はこれとは別の材料システムを、ボリューム材料に対しては他に使用できるため、かつボリューム材料にとってはおそらく適切ではない特別な方法（例えば、熱アシストによる重合、又はＵＶアシストによる重合）を、構造部保持層を硬化するために使用できるため、かつこの構造部保持層は、特に、ボリューム材料（通常数ミリメートル）よりかなり薄く（好ましくは１μｍ〜２００μｍ）することができるため、それゆえに、構造部の注入成形中の硬化処理を、ボリューム材料内に直接注入成形するよりも、かなり速く（数時間から数日というよりむしろ数分）行うことができる。
【００３１】
好ましい実施形態において、構造部保持層は、ボリューム材料の注入成形後、保護層として維持される。したがって、構造部保持層は、（例えば、回折効果を生み出すために構造部を使用する場合に）屈折率の変化を起こすという仕事を実行でき、損傷及び／又は汚染から、構造部を保護するという仕事を実行することもできる。この手法の利点は、ボリューム材料（レンズ本体）を硬化させることが、２つの要素の、非常に強く、かつ光学的に無傷な接続という結果につながるということである。これは、特に、添加剤を投入できるという事実によって促進される。促進しなくても、添加剤は、構造化された注入成形モールドから製品を離すために必要である。また、２つの要素のうち、１つの要素における構造部の汚染、又は境界に沿った汚染を、直接つながっている配置によって、効果的に避けることができる。さらに、必要な処理工程が減少するため、この方法は、非常に経済的である。その後、構造部保持層は、個別のさらなる処理工程、又はすべての処理工程の間、保護部としての役割を果たすことができ、一連の処理において、適切なときに、取り除くことができる。代替形態として、構造部保持層はまた、例えば、眼鏡着用者によって使用されている間、製品の保護に必須の部分として、眼鏡レンズ内に一体化され得る。
【００３２】
好ましい実施形態において、微細構造化されたレンズを製造する方法は、微細構造部から離れた方を向いているボリューム材料（レンズ）の表面を加工することを含む。この工程では、微細構造部から離れた方を向いている面には、所望の表面の幾何学的形状、及び表面品質が付与される。この工程は、この面がさらなる処理を必要としない場合、詳細には省略され得る。これは、例えば、この面が、注入成形後に、所望の幾何学的形状及び品質を、既に有している場合である。
【００３３】
加工が行われる場合、ミリング−研削−研磨（従来のＲＧＦ）、又は「切断研磨」、又は旋削−研磨等の技法が、ここで使用されることが好ましい。このために、ブランクは、通常、固定される。このために、低融点金属合金と組み合わせた、接着フィルム又は特別なラッカー層、並びに接着フィルム、又は接着剤と組み合わせたベース支持体を使用できる。接着剤、又はラッカーを選択する場合、接着剤、又はラッカーが、ブランクをしっかりと保持するために、一方で、加工後、ブランクを、これらの層、又はボリューム材料を破壊することなく、構造部保持層から取り外すことができるように、十分な強度で、構造部保持層（又はボリューム材料、又は一時的な保護層）に接着することが、確認されるべきである。固定を解除した後、さらなる処理の前に、構造部保持層、又はボリューム材料は、必要に応じて、洗浄されるべき、かつ／又は、平滑にされるべきである。
【００３４】
別の好ましい実施形態において、構造部保持層は、固定を解除した後、レンズ本体から離される（取り外される）。このことは、ブロックと、構造部保持層との間の、非常に良好な機械的接続、したがって、レンズ全体、又はブランクの非常に良好な固着が、構造部保持層に対する永続的な損傷を避けることを気にする必要なく、固定のために達成され得る際に、特に有効である。詳細には、このことは、機構を接続すること、又は残留物なしに取り外すことができる材料を接続することに限定されない。
【００３５】
上述の好ましい実施形態のいくつかにおいては、構造部保持層は、いくつかの又はすべての、後続の処理工程の間、又は完成品に対してであっても、保護層として使用され得るが、他の好ましい実施形態においては、構造部保持層はまた、取り除かれる場合があり、したがって、レンズ本体を注入成形した直後（又は、レンズ本体が少なくとも部分的に硬化した後）に、レンズ本体から離される場合がある。構造部保持層を取り除くために、機械的方法（例えば、剥離）に加えて、化学的方法（例えば、酸性媒体又はアルカリ性媒体内での溶解、有機溶剤の使用、超音波による補助等）も使用できる。
【００３６】
特に、構造部保持層が、完成品（例えば、眼鏡レンズ）に留まることがなお意図されている場合、構造部層が、微細構造部から離れた方を向いている面における、レンズ本体（つまりレンズ本体）の注入成形後、直接的、又は間接的に、加工されることが好ましい。構造部保持層が、取り外されるべきか、又は維持されるべきかにかかわらず、代替的又は付加的に、微細構造部から離れた方を向いている、レンズ本体の面はまた、好ましくは類似した方式で、加工され得る。詳細には、さらなる層（例えば、接着剤層、ハードコーティング、ＡＲ層、撥水層、又は防汚層）を設けることができる。又は、レンズ（眼鏡レンズ）を、着色することができる。この工程は、さらなる層が所望されない場合、省略することができる。
【００３７】
特に、構造部保持層が、少なくとも一時的に、又は完成品にさえも、維持されるべき場合、微細構造部から離れた方を向いている、構造部保持層の面は、レンズ体の注入成形後の加工により、所望の表面の幾何学的形状、及び所望の表面品質を獲得する。この工程は、ボリューム材料の注入成形後、又は構造部から離れた方を向いているボリューム材料の表面の加工後に行われることが好ましい。以下の態様及び処理が、このための例として挙げられる。
【００３８】
表面品質（例えば、粗度）
これは、例えば、構造部保持層の上述の面における、表面の粗度に関するものである。したがって、表面は、所望の表面性状を獲得するために、機械的に、又は化学的に処理され得る（例えば、研磨される）。このような表面性状は、例えば、光学品質、設けるべき層を向上させるための固有の性質、又は硬度に関する場合がある。
【００３９】
幾何学的形状（形状及び厚さ）
ボリューム材料の、生成、構造化、注入成形、又は加工後の、構造部保持層の上述の面における幾何学的形状は、完成品における支持層の所望の表面と一致していなくてもよい。この場合、所望の幾何学的形状が、機械的処理、又は化学処理（例えば、研削、又はエッチング）により、個別の処理工程として、処理全体における適切な局面（例えば、支持層からモールドを外した後）で、実現されなければならない。このための例には、（構造部保持層を製造する場合の）へら絞り後に存在し得るような、輪郭の不明確な幾何学的形状が挙げられるであろう。また、構造部保持層は、注入成形の工程（ボリューム材料の注入成形）の間、又はモールドを外す間の安定性を高めるために、意図的に、厚さをより大きく製造され得る。製品用の、所望の注入成形モールドの他に、湾曲した注入成形モールド、又は平坦な注入成形モールドを使用することもまた、可能である。
【００４０】
本発明を、以下に、好ましい実施形態により、添付の図面を参照して説明する。
【図面の簡単な説明】
【００４１】
【図１】本発明の好ましい実施形態による方法を使用して製造された、第１の表面に、回折微細構造部を有するレンズ（眼鏡レンズ、又はレンズブランク）の概略図である。
【図２】本発明の好ましい実施形態による、製造方法の個別の方法工程を示す概略図である。
【発明を実施するための形態】
【００４２】
図１は、異なる効果、及び異なる表面曲率を示す眼鏡レンズ１０の例を表している。眼鏡レンズ体１２（レンズ本体）は、どの場合にも、前面１４、及び背面１６（眼側の表面）を有する。回折微細構造部１８は、どの場合にも、前面１４に形成される。回折微細構造部１８の説明図は、完全に概略的なものと見なされるべきである。詳細には、微細構造部１８のそれぞれは、比率が正確に図示されていない。通常、微細構造部１８は、レンズ本体１２より、かなり小さい。回折微細構造部の通常の寸法は、軸方向には（したがって、眼鏡レンズの厚さ方向には）、約０．３μｍ〜約５μｍの範囲にわたり、側面方向には、約１μｍ〜約５００μｍの範囲にわたることが好ましい。左から右に順に、図１は、例として、凸面のベース湾曲（前面１４）を有するプラスレンズ、凸面のベース湾曲（前面１４）を有するマイナスレンズ、平面のベース湾曲（前面１４）を有するプラスレンズ、及び平面のベース湾曲（前面１４）を有するマイナスレンズを示す。
【００４３】
本発明による方法の実施形態に従い、図１の眼鏡レンズ１０は、最終製品、又は中間製品（例えば、ブランク）と見なされ得る。そして、図１は、構造部保持層２０を有する眼鏡レンズ１０を示している。構造部保持層２０は、レンズ本体１２の前面１４に配置される。構造部保持層２０は、最終製品の保護層として、元の場所に留まることが可能であり、又は、ブランクのさらなる加工の間、少なくとも一時的に、その場に留まることが可能である。又は、注入成形後、もしくはレンズ本体の（少なくとも部分的）硬化後、直接的に、又は間接的に取り除かれる。微細構造部１８と同様に、図１の構造部保持層２０は、比率が正確に示されていない。構造部保持層は、レンズ本体１２より、かなり薄いことが好ましい。したがって、構造部保持層２０は、約１ｍｍより薄いことが好ましく、約０．５ｍｍより厚みがないことがより好ましく、約０．２ｍｍより厚みがないことがさらに好ましい。いくつかの好ましい実施形態において、構造部保持層は、約０．１ｍｍより厚みがなく、又は、約５０μｍの厚みさえない。しかしながら、構造部保持層２０は、少なくとも微細構造部１８の輪郭を完全に定めるのに十分に厚く、これによりレンズ本体１２を注入成形するための、注入成形モールド表面としての役割を果たすことが好ましい。
【００４４】
したがって、まず、内部に微細構造部１８が形成された構造部保持層２０が製造され、その後、構造部保持層に対して、レンズ本体を注入成形する。好ましい実施形態において、構造部保持層２０は、後に、レンズ本体１２から取り除かれる。別の好ましい実施形態において、構造部保持層２０は、眼鏡レンズブランクのさらなる処理全体の間、詳細には完成した眼鏡レンズに対してまで、詳細には完成した眼鏡に対してまで、レンズ本体１２の表面に留まり、微細構造部１８を覆い、したがって微細構造部１８を保護する。
【００４５】
図２は、本発明の好ましい実施形態による、少なくとも１つのレンズ面に微細構造部を有するレンズを製造する方法を、概略的に示している。この好ましい実施形態では、構造部保持層はまず、構造部保持層が、片面に、製造すべきレンズの微細構造部の凹部を有するように、微細構造化された一次注入成形モールドにより、ステップＳＴ１０において注入成形される。微細構造化された一次注入成形モールドは、実質的に、製造すべきレンズの微細構造部の凸部を有する。
【００４６】
さらなるステップＳＴ１２において、このように注入成形された構造部保持層は、少なくとも微細構造化された面における構造部保持層の硬化の後、モールドを外される。（微細構造部から離れた方を向いている、構造部保持層の面の）他のシェルモールドは、構造部保持層の安定化のために、支持基板として、元の場所に留まることが好ましい。したがって、構造部保持層は、支持基板と共に、微細構造化された第１の注入成形シェルモールドを形成する。続いて、微細構造化された第１の注入成形シェルモールドは、詳細には、微細構造化されていない第２の注入成形シェルモールドと共に、二次注入成形モールドを形成する。二次注入成形モールドにより、製造すべきレンズのレンズ本体が、注入成形され得る。これは、今度は、ステップＳＴ１４において行われる。
【００４７】
レンズ本体が硬化した後、結果として得られたレンズ、又はレンズブランクは、ステップＳＴ１６において、モールドを外される。このために、詳細には微細構造化されていないシェルモールドが、レンズ本体から取り外され、支持基板が、構造部保持層から取り外される。ここでは、構造部保持層が、レンズ本体に接続されたままであることが好ましい。別の好ましい実施形態において、（詳細には、支持基板と共に）構造部保持層は、レンズ本体から離される場合もある。
【００４８】
図２に示された好ましい実施形態では、方法はまた、微細構造部から離れた方を向いているレンズ本体の面（詳細には、製造すべき眼鏡レンズの背面）における、及び／又は構造部保持層（詳細には、製造すべき眼鏡レンズの前面）における、さらなる処理操作のステップＳＴ１８を含む。この処理操作は、詳細には、眼鏡レンズの背面、特に、個別に製造される累進レンズの背面の機械加工、詳細には、ミリング、及び／又は研削、及び／又は研磨を含む。このために、保持要素（ブロック）が、微細構造部から離れた方を向いている、構造部保持層の表面に固定され、これにより、レンズブランク（眼鏡レンズブランク）が、正確に保持される、又は正確に操作されることが好ましい。ブロックは、詳細には、ブロックが使用されるすべての加工工程が完了した後に、取り除かれる。代替的又は付加的に、ステップＳＴ１８のさらなる処理操作は、特に、１つ以上のさらなる機能層を付着させることによる、詳細には、ハードコーティング、並びに／又は接着剤層、並びに／又はＡＲ層、並びに／又は疎水層及び／もしくは疎油層、並びに／又は着色層による、レンズ（眼鏡レンズ）の精製を含む。この（これらの）さらなる層（複数の層）が、眼鏡レンズの背面（第２の表面）にのみ付着すべき場合、このことは、眼鏡レンズブランクが、依然として固定されている間も実行できる。しかしながら、前面のさらなるコーティングがなされるべきならば、このさらなるコーティングは、構造部保持層に、直接的に、又は間接的に塗布されることが好ましい。
【００４９】
特に、眼鏡レンズを製造する場合、眼鏡レンズにはさらに、縁が付けられる。ここで、構造部保持層は、このために、及びそれに続く眼鏡レンズの使用のために、保護層として、無傷のまま、さらに残ることが好ましい。
【００５０】
以下に、レンズ本体、及び構造部保持層のために好ましい材料の具体例を明記する。（詳細には、眼鏡レンズの場合の）構造部保持層が、保護層として、最終製品に維持されるべき場合、これらの材料が、特に有効である。レンズブランクから得られる、レンズ本体、したがって、製造すべきレンズの主要部分には、詳細には、以下の材料が適している。
−Ｐｅｒｆａｌｉｔ  １．５
−−化学名：ポリエチレングリコールビス（アリルカーボネート）
−−主成分は、ＰＰＧ製のＣＲ  ３９  （Ｃｏｌｕｍｂｉａ  Ｒｅｓｉｎ  ３９）。
−−屈折率１．５；アッベ数５８
−−熱硬化性
−ＰＣＭ  １．５４（フォトクロミック）
−−化学名：ポリエチレングリコールジメタクリレート等を含む共重合体
−−屈折率１．５４；アッベ数４３
−−熱硬化性
−ポリカーボネート
−−屈折率１．５９；アッベ数２９
−−全く破損せず。（スポーツ部門及び子ども部門）
−−耐溶剤性が低い。（アルコール、アセトン）
−−熱可塑
−Ｐｅｒｆａｌｉｔ  １．６
−−化学名：ポリチオウレタン
−−屈折率１．６０；アッベ数４１
−−熱硬化性
−Ｐｅｒｆａｌｉｔ  １．６７
−−化学名：ポリチオウレタン
−−屈折率１．６７；アッベ数３２
−−熱硬化性
−Ｐｅｒｆａｌｉｔ／Ｃｏｓｍｏｌｉｔ  １．７４
−−化学名：ポリエピスルフィド
−−屈折率１．７４；アッベ数約３２
−−熱硬化性
【００５１】
詳細には、１つ以上の上述の好ましい、レンズ本体の材料と組み合わせて、１つ以上の以下の材料が、構造部保持層に使用されることが好ましい。
−株式会社トクヤマ製のＴＳ５６Ｔ
屈折率１．４９を有するこのラッカーは、従来の眼鏡レンズ、好ましくはＰｅｒｆａｌｉｔ  １．５に使用される。液浸処理を経て、約２．２μｍの厚みを得ることが好ましい。
−ＳＤＣ  Ｔｅｃｈｎｏｌｏｇｉｅｓ製のＩＭ−９２００
このラッカーは、屈折力が１．５８５〜１．６０５の間にあり、従来の眼鏡レンズの場合、好ましくは表面活性化の後、Ｐｅｒｆａｌｉｔ  １．６、及びＰｅｒｆａｌｉｔ  １．６７に塗布される。浸漬処理を経て、約２．８μｍの厚みを達成することが好ましい。１．５μｍ〜３．２μｍの変形が可能である。
−株式会社トクヤマ製のＴｒａｎｓｈａｄｅ
これは、フォトクロミックラッカーシステムであることが好ましい。３０μｍ〜５０μｍの厚みが、スピンコーティングによって達成されることが好ましい。通常の厚みは、約３９μｍである。その上、２００μｍより大きい厚みが達成できる注入成形処理がまた、利用され得る。このラッカーはまた、フォトクロミック着色を用いなくとも得られ、熱によって、かつＵＶ照射によっても、硬化され得る。
−ＰＰＧ製のＨｉ  Ｇｕａｒｄ  １０８０、及び株式会社トクヤマ製の製品
これらのラッカーは、Ｐｅｒｆａｌｉｔ  １．５に塗布するために、株式会社トクヤマ製のＴＳ５６Ｔ  （３）の代替品として使用され得る。
−石英ガラス
【００５２】
射出成形に特に適している、構造部保持層のためのさらに好ましい材料は、ポリカーボネート、及びＰＭＭＡである。射出成形に適した他の材料はまた、射出成形を利用する好ましい実施形態において使用され得る。したがって、構造部保持層に関する、上述の好ましい提供された内容の意味における「注入成形」には、詳細には射出成形も含まれる。
【００５３】
可能な限り低い屈折率（低屈折率ｎＳ）を有する構造部保持層を、可能な限り高い屈折率（眼鏡レンズ体、詳細には微細構造部を有する眼鏡レンズ体の高屈折率ｎＫ）を有するレンズ本体の材料と組み合わせることが、特に好ましい。これにより、可能な限り大きな屈折率の変化が達成される。好ましい組み合わせは、例えば、ｎＳ＝１．５に対して、ｎＫ＝１．６、又はｎＫ＝１．６７、又はｎＫ＝１．７４等であり、ｎＳ＝１．６に対して、ｎＫ＝１．６７、又はｎＫ＝１．７４等もあり、ｎＳ＝１．６７に対して、ｎＫ＝１．７４等もある。特に好ましいのは、屈折率におけるより大きな差異、詳細には、少なくとも０．２以上の差異を有する組み合わせである。
【符号の説明】
【００５４】
１０  眼鏡レンズ（ブランク）
１２  眼鏡レンズ体（レンズ本体）
１４  眼鏡レンズの前面（ベース湾曲）
１６  眼鏡レンズの背面
１８  微細構造部
２０  構造部保持層
【図１】
2015537246.tif 000003
【図２】
2015537246.tif 000004
【国際調査報告】
2015537246.tif 000005
2015537246.tif 000006
2015537246.tif 000007
2015537246.tif 000008